(57)【要約】【課題】振動板の液の染み出しを抑制することが可能な技術を提供することにある。【解決手段】液体吐出ヘッドは、壁となる振動板を変形させて圧力室内の液体を吐出させる。このような液体吐出ヘッドにおいて、振動板中の第１層と、第１層の圧力室側に隣接する第２層とは、互いに結晶構造の異なるセラミックス製である。【選択図】図１
2014198406.tif 000002
【特許請求の範囲】
【請求項１】
壁となる振動板を変形させて圧力室内の液体を吐出させる流路ユニットであって、
前記振動板中の第１層と、第１層の圧力室側に隣接する第２層とは、互いに結晶構造の異なるセラミックス製である、流路ユニット。
【請求項２】
前記第１層を構成する結晶は立方晶を主とし、前記第２層を構成する結晶は正方晶を主とし、前記振動板は圧力室側に撓んでいる、請求項１に記載の流路ユニット。
【請求項３】
前記第１層を構成する結晶は正方晶を主とし、前記第２層を構成する結晶は立方晶を主とし、前記振動板は圧力室側と反対側に撓んでいる、請求項１に記載の流路ユニット。
【請求項４】
壁となる振動板を変形させて圧力室内の液体を吐出させる流路ユニットであって、
前記振動板中の第１層と、第１層の圧力室側に隣接する第２層とは、セラミックス製であって、含まれる希土類元素及び第２族元素の少なくともいずれかの割合が異なる、流路ユニット。
【請求項５】
前記第１層と前記第２層とはジルコニアを主成分とし、前記第１層は前記第２層と比べて前記含まれる希土類元素及び第２族元素の割合が多く、前記振動板は前記圧力室側に撓んでいる、請求項４に記載の流路ユニット。
【請求項６】
前記第１層と前記第２層とはジルコニアを主成分とし、前記第１層は前記第２層と比べて前記含まれる希土類元素及び第２族元素の割合が少なく、前記振動板は前記圧力室側と反対側に撓んでいる、請求項４に記載の流路ユニット。
【請求項７】
請求項１から請求項６のいずれか一項に記載の流路ユニットと、ノズルと、を有する液体吐出ヘッド。
【請求項８】
請求項７に記載の液体吐出ヘッドを搭載した、液体吐出装置。
【請求項９】
壁となるセラミックス製の振動板を変形させて圧力室内の液体を吐出させる流路ユニットの製造方法であって、
積層された少なくとも２以上の前記振動板の基材を含む前駆体を構成する第１の工程と、
前記前駆体を焼成して複数層から成る振動板を含んだ流路部材を形成する第２の工程と、を有し、
前記第１の工程で用いられる前記２以上の基材は、含まれる希土類元素及び第２族元素の少なくともいずれかの割合が異なる、流路ユニットの製造方法。
【請求項１０】
壁となるセラミックス製の振動板を変形させて圧力室内の液体を吐出させる流路ユニットの製造方法であって、
前記振動板の一部となる基材を含む前駆体を焼成して前記基材を形成する第３の工程と、
前記基材と隣接する位置に前駆体層を形成する第４の工程と、
前記形成された前駆体層を焼成して、前記振動板を形成する第５の工程と、を有する流路ユニットの製造方法。
【請求項１１】
前記前駆体層は、少なくとも希土類元素及び第２族元素のいずれかを含んでいる、請求項１０に記載の流路ユニットの製造方法。
【発明の詳細な説明】
【技術分野】
【０００１】
本発明は、流路ユニット、液体吐出ヘッド、液体吐出装置に関する。
【背景技術】
【０００２】
インクジェットヘッド等の液体を吐出する液体吐出ヘッドとして、例えば、液体流路用の空所を形成したグリーンシートと振動板用のグリーンシートとを一体焼成したものが知られている（特許文献１、２参照。）。
液体流路には、例えば、壁の一部である振動板の変形によりインク等の液体に圧力が加わる圧力室、この圧力室への液体の供給路、及び、圧力室からノズルに連通する連通路が含まれる。液体吐出ヘッドは、前述の流路基板とノズルプレート等の接合基板とを接合することにより形成される。
【先行技術文献】
【特許文献】
【０００３】
【特許文献１】特許第５０８４９４２号公報
【特許文献２】特開２０１２−２０１０２５号公報
【発明の概要】
【発明が解決しようとする課題】
【０００４】
近年のノズルは、印刷物等の出力物の高画質化及び高速化に向けて高密度化が進んでいることを鑑み、本発明の目的の一つは、ノズルの高密度化の要求に対応することが可能な技術を提供することにある。
【課題を解決するための手段】
【０００５】
本発明の態様の一つとして、本発明は、壁となる振動板を変形させて圧力室内の液体を吐出させる流路ユニットであって、前記振動板中の第１層と、第１層の圧力室側に隣接する第２層とは、互いに結晶構造の異なるセラミックス製である、態様を有する。
【０００６】
また、本発明は、壁となる振動板を変形させて圧力室内の液体を吐出させる流路ユニットであって、前記振動板中の第１層と、第１層の圧力室側に隣接する第２層とは、セラミックス製であって、含まれる希土類元素及び第２族元素の少なくともいずれかの割合が異なる、態様を有する。
【０００７】
更に、本発明は、前記流路ユニットを備える液体吐出ヘッドの態様を有する。
また、本発明は、前記液体吐出ヘッドを搭載した、インクジェットプリンター等の液体吐出装置の態様を有する。
【０００８】
上述した態様において、ジルコニアを主原料とする振動板を薄膜化していくと、結晶間に隙間が生じ、この隙間から液が染み出す場合がある。なお、染み出る液は、圧力室内の液体そのものに限られず、溶媒など液体の成分の一部を含む。
そこで、このような液の染み出しを抑制することを目的として、振動板を結晶構造が異なる少なくとも２層以上のセラミックス層により構成している。
薄膜を構成する結晶配列の規則性が高いと、結晶間に生じる隙間が連続しやすく、この連続した隙間を通って液の染み出しが発生し易くなると考えられる。逆に、結晶配列の規則性が低ければ、隙間が連続せず、液の染み出しも容易とはならない。
ここで、第１層と第２層とを構成する結晶構造を異ならせると、２つの層の間の結晶配列も近いものとはならない。即ち、第１層と第２層とを１つの層として観察した場合に、隙間の連続性が遮断される境界が振動板内に生じることとなる。その結果、振動板の染み出しを抑制することができる。
【０００９】
また、ジルコニアの結晶においては、結晶構造が立方晶と正方晶とでは、立方晶の結晶成長が早く結晶サイズも正方晶と比べても大きくなる傾向がある。そのため、ジルコニアの結晶においては、立方晶のジルコニアの量を２つの層の間で変化させるにより液の染み出しを抑制することができる。
加えて、２つの層に含まれる結晶サイズが異なる場合、振動板内に内部応力が生じ、この内部応力が振動板の撓みを生じさせる。周知のように振動板は振動することで圧力室に圧力変化を生じさせるが、振動は撓み変形が連続したものである。そのため、第１層と第２層の結晶構造を異ならせることで、振動板の撓み方向を制御することが可能となる。
具体的には、層間の結晶構造を変化させることで振動板の密度等を変化させ、内部応力の向きを制御する。例えば、振動板を圧力室側に撓ませることで、振動板の振動が同方向の変位の連続となる。ここで、圧力室側に撓ませるとは、振動板が圧力室側に向けて凸状に変形している状態である。そのため、振動板は撓み方向が変化することなく変位するため、振動板の耐久性を高めることができる。
一方で、振動板の内部応力を結晶構造により制御し、振動板を圧力室側と反対側に撓ませることで、振動板の振動が異なる方向の変位の連続となる。そのため、振動番は、撓み方向が変化しつつ変位するため、変位量を増加させることができる。
【００１０】
また、ジルコニアの結晶構造（単斜晶、正方結晶、立方晶）は、希土類元素及び第２族元素の含有量によっても決まる。そのため、第１層と第２層のそれぞれに含まれる、希土類元素及び第２族元素の割合を制御することによっても、同様な効果を奏することができる。
ここで、希土類元素としては、イットリウム（Ｙ）、セリウム（Ｃｅ）等を用いることができる。また、第２族元素としては、カルシウム（Ｃａ）、マグネシウム（Ｍｇ）等を用いることができる。
【００１１】
振動板の結晶構造（立方晶、正方晶）を観察する手法として、例えば、周知の透過型電子顕微鏡（Transmission Electron Microscope; TEM）を用いた解析により観察することができる。
また、結晶に含まれる希土類又は第２族元素の含有量の解析方法としては、例えば、ＩＣＰ発光分光（ICP-OES Optical Emission Spectrometry）、（ICP-MS(ICP - Mass Spectrometry；ICP-MS)、エネルギー分散型X線分析(Energy dispersive X-ray spectrometry,EDX)、X線光電子分光分析法(X-ray Photoelectron Spectroscopy：XPS)を用いることができる。
【００１２】
さらに、本発明はこのような流路ユニットを製造するための製造方法としても適用することができる。
【図面の簡単な説明】
【００１３】
【図１】圧電素子３を設けた使用前後の流路ユニットＵ０を模式的に例示する断面図。
【図２】液体吐出ヘッド１の構成を模式的に例示する分解斜視図。
【図３】（ａ）は図２のＡ１−Ａ１の位置における液体吐出ヘッド１の断面図、（ｂ）は図２のＡ２−Ａ２の位置における液体吐出ヘッド１の断面図。
【図４】振動板１１に生じる内部応力を説明する図である。
【図５】液体吐出ヘッドの製造方法を示す工程図である。
【図６】添加される希土類元素と、ジルコニアの結晶構造との関係を示す図である。
【図７】第２の実施形態に係る流路ユニットＵＯを示す断面図である。
【図８】液体吐出ヘッドの製造方法を示す工程図である。
【図９】液体吐出装置２００の構成の概略を例示する図。
【発明を実施するための形態】
【００１４】
以下、本発明の実施形態を説明する。むろん、以下の実施形態は本発明を例示するものに過ぎず、実施形態に示す特徴の全てが発明の解決手段に必須になるとは限らない。
【００１５】
１．第１の実施形態：
まず、流路ユニット及び液体吐出ヘッドの例を説明する。図１は、圧電素子３を設けた使用前後の流路ユニットＵ０を模式的に例示する断面図であり、使用前後のそれぞれについて振動板１１の要部を拡大して下側に示している。分かり易く示すため、セラミック結晶粒子１３を振動板１１の厚みと比べて大きくし、隙間ＣＬ１を粒子１３と比べて大きくしている。むろん、振動板の厚みに対するセラミック結晶粒子の大きさは特に限定されず、粒子に対する隙間の大きさも特に限定されず、粒子の形状も特に限定されない。図２は、流路ユニットＵ０を含む液体吐出ヘッド１の構成の概略を例示している。図３（ａ）は、液体吐出ヘッド１を図２のＡ１−Ａ１の位置での断面図を示している。図３（ｂ）は、液体吐出ヘッド１を図２のＡ２−Ａ２の位置での断面図を示している。
【００１６】
上述した図中、符号Ｄ１は振動板１１及び流路ユニットＵ０の厚み方向を示している。符号Ｄ３は、流路ユニットＵ０の長手方向を示し、例えば、長尺状の圧力室２１の併設方向であり、圧力室２１の幅方向とされる。符号Ｄ４は、流路ユニットＵ０の短手方向を示し、例えば、圧力室２１の長手方向とされる。各方向Ｄ１，Ｄ３，Ｄ４は、互いに直交するものとするが、互いに交わっていれば直交していなくてもよい。分かり易く示すため、各方向Ｄ１，Ｄ３，Ｄ４の拡大率は異なることがあり、圧電素子３の面積率も異なることがあり、各図は整合していないことがある。
【００１７】
なお、本明細書で説明する位置関係は、発明を説明するための例示に過ぎず、発明を限定するものではない。従って、圧力室の上以外の位置、例えば、下、左、右、等に振動板が配置されることも、本発明に含まれる。また、方向や位置等の同一、直交、等は、厳密な同一、直交、等のみを意味するのではなく、製造時等に生じる誤差も含む意味である。更に、接すること、及び、接合することは、間に接着剤等の介在するものが有ることと、間に介在するものが無いこととの両方を含む。
【００１８】
図１等に示す流路ユニットＵ０は、変形可能な振動板１１と、壁の一部である振動板１１の変形により液体Ｆに圧力が加わる圧力室２１を備えるスペーサー部２０と、を備える。振動板１１とそれ以外の圧力室２１の壁（即ちスペーサー部２０）は、例えば、ジルコニア（ＺｒＯ２）を主とするセラミックスにより構成されている。無論、振動板１１の原料はジルコニア以外であってもよい。
【００１９】
また、振動板１１は結晶構造が異なる複数の層により構成されている。図１（ｂ）に示すように、圧電素子３側に位置する第１層１１ａと、圧力室２１側に位置する第２層１１ｂとは、ジルコニアの結晶構造が異なっている。ここで、結晶構造が異なっているとは、結晶成長の過程が異なる時系列であるため、結晶サイズが層間で異なる場合や、結晶配置が異なる場合を意味する。なお、この第１の実施形態では、焼成後は第１層１１ａと第２層１１ｂとは、一体となるため、図に示したように、結晶のサイズが明確に変化する境界が存在するものではない。
【００２０】
図３（ｂ）等を参照して、高画質化及び高速化に向けたノズルの高密度化と低コスト化との両立と液漏れについて説明する。ノズル６２を高密度化するには、ノズル６２のピッチＰを狭くする必要がある。ノズルピッチＰを狭くするには、圧力室２１の幅Ｗを狭くする必要がある。圧力室の幅Ｗが狭くなるだけだと、液滴を吐出するための振動板の変位量が低下する。この変位量の低下を抑えるためには、振動板厚Ｔを例えば１〜３μｍ程度と薄くしなければならない。しかし、セラミック製の振動板を薄くすると、振動板から液の染み出しが発生する。
【００２１】
振動板１１はセラミックスを結晶成長させたものであるため、結晶と結晶との間には隙間ＣＬ１が存在する。また、振動板１１を薄膜化していくと、振動板１１の厚み方向Ｄ１での結晶数が少なくなる。そのため、振動板１１を構成する結晶配列の規則性が高いと、結晶と結晶の間に生じる隙間ＣＬ１が連続しやすく、この連続した隙間ＣＬ１を通って液の染み出しが発生し易くなると考えられる。
このような隙間ＣＬ１による「液漏れ」は振動板が厚い場合には、途中で液が止まり、顕在化していなかったので、液漏れは振動板の厚みについて薄く極限を追求するようになって顕在化した問題と言える。
【００２２】
また、振動板を薄くしても液漏れが生じないようにするためＳｉウエハーを使うと、高価な半導体製造装置を用いる必要があり、液体吐出ヘッドのコストアップとなる。また、圧力室に面した振動板の表面をパラキシリレン系のポリマーでコーティングする方法は、使用中にコーティングが剥がれるという耐久性の問題と、パラキシリレン系のポリマーの付着により接合基板との接着強度が低下するという問題とがある。
さらに、染み出た液体は溶液の一部であり、原液と濃度が大きく異なる。これは、粒子がフィルタリングされた為である。故に染み出しが生じる隙間は微小であり制御が難しく、一部制御できてもばらつきによる歩留まりの低下を招く。
【００２３】
そこで、振動板１１に結晶構造が異なる層を形成することで、隙間ＣＬ１が連続することに起因する液の染み出しを抑制することとした。即ち、第１層１１ａと第２層１１ｂとを構成する結晶構造を異ならせると、２つの層の間の結晶配列も近いものとはならない。即ち、図１（ｂ）に示すように、第１層１１ａと第２層１１ｂとを１つの層として観察した場合に、振動板１１内に生じている隙間ＣＬ１の連続性が遮断される。その結果、振動板１１から液の染み出しを抑制することができる。
【００２４】
図２に例示する液体吐出ヘッド１は、符号１０，２０，３０の各部を有する流路ユニットＵ０と、圧力室２１に連通するノズル６２と、を備え、インク（液体）を噴射（吐出）するインクジェット式記録ヘッドである。図９に例示する液体吐出装置２００は、前述のような液体吐出ヘッドを搭載したインクジェットプリンター（記録装置）である。
なお、液体吐出ヘッド１は、封止プレート４０やリザーバープレート５０を必ずしも備える必要は無い。例えば、封止プレートが無い場合にはリザーバープレートを接合基板にすることができ、リザーバープレートも無い場合にはノズルプレートを接合基板にすることができる。また、液体吐出ヘッドはいわゆるコンプライアンスプレート等の他のプレートを備えていてもよく、例えば、コンプライアンスプレートがリザーバープレートとノズルプレートとの間に配置されてもよい。更に、これらのプレートが複数のプレートで構成されてもよいし、複数のプレートの機能を一枚のプレートが備えていてもよい。
【００２５】
振動板部１０は、振動板１１、圧電素子３、リード電極８４、等を有する圧電アクチュエーターである。振動板部１０は、駆動信号ＳＧ１に応じて変形して圧力室２１内の液体に圧力を加える。
振動板１１は、スペーサー部２０の一方の面（表面２０ａ）を封止し、該スペーサー部２０と接する裏面１１ｂとは反対側の表面１１ａに圧電素子３（少なくとも一対の電極と、一対の電極に挟まれた圧電体とで構成される）、リード電極８４、等が設けられている。振動板の裏面１１ｂは、圧力室２１の壁面の一部を構成する。すなわち、圧力室２１の壁の一部である振動板１１は、圧電素子３により駆動信号ＳＧ１に応じた変形をする。振動板１１は、矩形板状でもよいし、矩形板状でなくてもよい。
【００２６】
この第１の実施形態では、振動板１１は、第１層１１ａと第２層１１ｂとの間でジルコニアの結晶サイズが異なる。第１層１１ａを構成する成分は、結晶構造が正方晶のジルコニアを主成分となっている。また、第２層１１ｂを構成する成分は、立方晶である安定化ジルコニアとなっている。立方晶は正方晶に比べて結晶の成長速度が早いため、第２層１１ｂは、第１層１１ａと比べて、結晶サイズが大きい結晶を多く含んで構成されている。そのため、第１層１１ａと第２層１１ｂとで結晶サイズが異なることで、振動板１１内での結晶配列の規則性が乱れ、液の染み出しを遮断することができる。
【００２７】
また、ジルコニアの結晶構造（単斜晶、正方結晶、立方晶）は、希土類元素及び第２族元素の含有量によっても決まる。具体的には、ジルコニアに希土類元素や第２族元素等を混入することで結晶構造が立方晶である安定化ジルコニアを作ることができる。そのため、振動板１１は、第１層１１ａと第２層１１ｂのそれぞれに含まれる、希土類元素及び第２族元素の割合が異なる。
ここで、希土類元素としては、例えば、イットリウム（Ｙ）、セリウム（Ｃｅ）等を用いることができる。また、第２族元素としては、カルシウム（Ｃａ）、マグネシウム（Ｍｇ）等を用いることができる。このように作成することで、結果として第２層１１ａは第１層１１ｂと比べて、希土類元素又は第２族元素等の割り合いが高くなる。
なお、振動板１１は、立方晶である安定化ジルコニアが主成分となっている２層以上の層を含む複数層からなっていてもよい。例えば、圧電素子３の一つの電極が振動板１１の一つの層を兼ねていてもよいし、圧力室２１の壁面の一部となる領域に保護膜の層を振動板１１の層の一つとして有していてもよい。
【００２８】
なお、振動板１１を構成するジルコニアが立方晶を主とするか否かは、周知の透過型電子顕微鏡（Transmission Electron Microscope; TEM）を用いて観察することができる。
また、結晶に含まれる希土類又は第２族元素の含有量の解析方法としては、ＩＣＰ発光分光（ICP-OES Optical Emission Spectrometry）、（ICP-MS(ICP - Mass Spectrometry；ICP-MS)、エネルギー分散型X線分析(Energy dispersive X-ray spectrometry,EDX)、X線光電子分光分析法(X-ray Photoelectron Spectroscopy：XPS)を用いることができる。
【００２９】
また、振動板１１は、圧力室２１とは反対方向に撓みを生じさせている。図４は、振動板１１に生じる内部応力を説明する図である。上記のように、振動板１１の第２層１１ｂは第１層１１ａと比べて、結晶サイズが大きく振動板１１の密度が高い。そのため、図４（ａ）に示すように、振動板１１には、マイナス方向の曲げモーメントが作用し、圧力室２１側と反対側に撓んでいる。（振動板１１は上に凸となるよう曲がっている。）。
ここで、振動板１１が圧力室２１側と反対側に撓んでいると、圧力室２１の駆動時において振動板１１の撓み方向が変化し、変位量を稼ぐことができる。
【００３０】
一方、図４（ｂ）に示すように、振動板１１の第２層１１ｂが第１層１１ａと比べて、結晶サイズが小さい場合、振動板１１の密度が第２層１１ｂ側で低くなり、振動板１１には、プラス方向の曲げモーメントが作用する。その結果、振動板１１は、圧力室２１側に撓んでいる。（振動板１１は下に凸となるよう曲がっている。）。
ここで、振動板１１が圧力室２１側に撓んでいると、圧力室２１の駆動時において振動板１１の撓み方向が変化せず、振動板１１の耐久性を高めることができる。
【００３１】
圧電素子３は、圧電体層８２と、該圧電体層の圧力室２１側に設けられた下電極８１と、圧電体層８２の他方側に設けられた上電極８３とを有する圧力発生部である。図２に示す各圧電素子３は、各圧力室２１に対応した位置にある。圧電素子３を駆動制御するための制御回路基板９１は、例えば、上電極８３に対してフレキシブル基板等といったケーブル類９２を介して接続される。電極８１，８３の一方は、共通電極にされてもよい。上下電極の構成金属には、例えば、Ｐｔ（白金）、Ａｕ（金）、Ｉｒ（イリジウム）、Ｔｉ（チタン）、等の一種以上を用いることができる。圧電体層８２には、例えば、ＰＺＴ（チタン酸ジルコン酸鉛、Ｐｂ（Ｚｒx，Ｔｉ1-x）Ｏ3）といった強誘電体、非鉛系ペロブスカイト型酸化物、といったペロブスカイト構造を有する材料等を用いることができる。リード電極８４は、下電極８１に接続されてもよいし、上電極８３に接続されてもよい。リード電極の構成金属には、Ａｕ、Ｐｔ、Ａｌ（アルミニウム）、Ｃｕ（銅）、Ｎｉ（ニッケル）、Ｃｒ（クロム）、Ｔｉ、等の一種以上を用いることができる。
【００３２】
スペーサー部２０には、厚み方向Ｄ１へ貫通した圧力室２１が形成されている。このスペーサー部２０が振動板１１と接続部３０とに挟まれることにより、圧力室２１が流路ユニットＵ０の内部に設けられる。スペーサー部２０は、矩形板状でもよいし、矩形板状でなくてもよい。
各圧力室２１は、長手方向を流路基板の短手方向Ｄ４に向けた長尺状に形成され、流路基板の長手方向Ｄ３へ複数並べられている。圧力室２１同士の間は、隔壁２２とされる。圧力室２１内の液体には、壁の一部である振動板１１の変形により圧力が加わる。圧力室２１の形状は、この形状に限定されるものではなく任意な形状とすることができる。例えば、圧力室２１の幅や長さは、裏面２０ｂ側の長さが表面２０ａ側の長さよりも短くされてもよい。流路基板の長手方向Ｄ３へ並んだ圧力室２１の列は、流路基板の短手方向Ｄ４へ複数並べられてもよい。
【００３３】
接続部３０には、各圧力室２１に連通する位置で厚み方向Ｄ１へ貫通した液体の供給孔３１及びノズル連通孔３２が形成されている。すなわち、接続部３０は、孔３１，３２を除いてスペーサー部２０における表面２０ａとは反対側の他方の面（裏面２０ｂ）を封止する。接続部３０は、矩形板状でもよいし、矩形板状でなくてもよい。各供給孔３１は各圧力室２１の長手方向（Ｄ４）の一端に対応する位置に設けられ、各ノズル連通孔３２は各圧力室２１の長手方向（Ｄ４）の他端に対応する位置に設けられている。孔３１，３２及び圧力室２１は、流路ユニットＵ０の液体流路Ｆ１となる。
【００３４】
なお、振動板１１、スペーサー部２０及び接続部３０は、一体焼成をすることで一体の流路ユニットＵ０となっている。なお、流路ユニットといった場合には、接続部３０が無く手もよい。
【００３５】
接続部３０の裏面３０ｂに接合される封止プレート４０には、厚み方向Ｄ１へ貫通した液体の共通供給孔４１、ノズル連通孔４２、及び、リザーバー５１への液体導入孔４３（図３（ａ）参照）が形成されている。共通供給孔４１は、長手方向を封止プレート４０の長手方向Ｄ３に向けた長尺状に形成され、接続部の複数の供給孔３１に連通する位置に設けられている。各ノズル連通孔４２は、接続部の各ノズル連通孔３２に連通する位置に設けられている。液体導入孔４３は、流路ユニットＵ０に接しない位置に設けられている。封止プレートの裏面４０ｂは、リザーバー５１の壁面の一部を構成する。
リザーバープレート５０には、厚み方向Ｄ１へ貫通したリザーバー５１及びノズル連通孔５２が形成されている。リザーバー５１は、共通供給孔４１と液体導入孔４３とに連通した共通インク室である。各ノズル連通孔５２は、封止プレートの各ノズル連通孔４２に連通する位置に設けられている。
【００３６】
ノズルプレート６０には、各ノズル連通孔５２に連通する位置で厚み方向Ｄ１へ貫通したノズル６２が形成されている。ノズルプレート６０の裏面は、ノズル６２から液滴を噴射するノズル面６０ｂとされる。図２に示すノズルプレート６０は、各圧力室２１に連通するノズル６２が所定方向（Ｄ３）へ所定間隔で並べられたノズル列を有している。複数のノズルは、千鳥状に配置されてもよい。
なお、上記プレート４０，５０，６０を含む種々のプレートの材料には、例えば、ステンレスやニッケルといった金属、合成樹脂、セラミックス、等の一種以上を用いることができる。
【００３７】
上述した液体吐出ヘッド１において、インク等の液体は、液体導入孔４３から導入されてリザーバー５１内を満たし、共通供給孔４１及び個別の供給孔３１を通って圧力室２１内を満たす。制御回路基板９１からの駆動電圧（駆動信号ＳＧ１）に応じて振動板１１を圧力室２１側へ膨らませるように圧電素子３が変形すると、それに応じて振動板１１も変形し、振動板１１の変形により圧力室２１内の液体の圧力が高まり、ノズル連通孔３２，４２，５２を介してノズル６２から液滴が噴射される。
【００３８】
次に、図１〜３とともに図５を参照して、液体吐出ヘッドの製造方法を例示する。図５は、液体吐出ヘッドの製造方法を示す工程図である。
【００３９】
まず、振動板１１とスペーサー部２０のセラミック製の基材を少なくとも含む前駆体１００を形成する（第１の工程Ｓ１）。ここでは、ジルコニア（ＺｒＯx）に希土類酸化物又は第２族元素を異なるモル比でそれぞれ添加した粉体をバインダー等に分散したペーストをシート状に成形して組成比の異なる２種類の振動板１１用のグリーンシートを形成する。
第２層１１ｂのもととなる前駆体１１０ｂ用のグリーンシートは、ジルコニア（ＺｒＯx）に、希土類酸化物として酸化イットリウム（ＹＯx）をモル比で８％以上、及び二酸化ケイ素（ＳｉＯ２）をモル比で２％〜３％添加して作成する。また、第１層１１ａのもととなる前駆体１１０ａ、及びスペーサー部２０を含む前駆体１２０，１３０用のグリーンシートは、ジルコニア（ＺｒＯx）に酸化イットリウム（ＹＯx）をモル比で２％〜３％、及び二酸化ケイ素（ＳｉＯ２）をモル比で２％〜３％添加して作成する。
【００４０】
グリーンシートの成形には、ドクターブレード装置やリバースロールコーター装置等といった一般的な装置を用いることができる。スペーサー部２０用のグリーンシート１２０、及び、接続部３０用のグリーンシート１３０には、切断や切削や打ち抜き等といった機械加工やレーザー加工を施す。これにより、圧力室２１を有するシート状のスペーサー部前駆体１２０が得られ、孔３１，３２を有するシート状の接続部前駆体１３０が得られる。振動板１１用のグリーンシート１１０ａ、１１０ｂは、必要無ければ加工は不要である。得られる振動板前駆体１１０ａ、１１０ｂとスペーサー部前駆体１２０と接続部前駆体１３０とを積層すると、図５（ａ）に示すような前駆体１００となる。
【００４１】
希土類酸化物として酸化イットリウム（ＹＯx）を用いることは一例であり、酸化セリウム（ＹＯx）であってもよい。また、第２族元素として酸化カルシウム（ＣａＯx）、酸化マグネシュウム（ＭｇＯx）を同モルだけ添加するものであってもよい。
前駆体１００はシート状に形成する以外にも、型を用いた転写により形成してもよい。
また、二酸化ケイ素（ＳｉＯ２）を添加したのは、バインダー等に含まれる炭素を除去することを目的としたものであり、二酸化ケイ素（ＳｉＯ２）が添加されていなくともよい。
【００４２】
次いで、上記前駆体１００を一体焼成し、図５（ｂ）に示すようにセラミック製の基材１２を含む流路ユニット本体１０１を形成する（第２の工程Ｓ２）。焼成温度は、一体化されたセラミック製流路ユニット本体が形成される温度であれば特に限定されず、例えば、１３００〜１５００℃程度とすることができる。焼成前に、焼成温度よりも低い脱脂温度で加熱して前駆体１００を脱脂してもよい。更に、脱脂前に、脱脂温度よりも低い乾燥温度で加熱して前駆体を乾燥させてもよい。得られる流路ユニット本体１０１は、特別な接着処理等を加える必要が無く、各部１１，２０，３０の重ね合わせ面のシール性が得られる。
なお、流路ユニット本体は、セラミック粉体とバインダーと溶媒を含むスラリーを用いるゲルキャスト法等により形成してもよい。
【００４３】
図６は、添加される希土類元素と、ジルコニアの結晶構造との関係を示す図である。図６の各グラフは、横軸を焼成温度とし、縦軸を結晶中の各結晶構造の割合を示す。なお、図６（ａ）は、立方晶に、図６（ｂ）は、正方晶に、そして、図６（ｃ）は、単斜晶にそれぞれ対応している。また、□は希土類元素が８モル比（％）の場合を、○は希土類元素が２モル比（％）の場合を、△は希土類元素が３モル比（％）の場合をそれぞれ示す。
【００４４】
上記のように、振動板１１の第２層１１ｂは、希土類元素又は第２族元素を８モル％以上（□で繋がる線分）含んだグリーンシートを焼成して形成されるため、図６（ａ）に示すように、ジルコニアの結晶構造が主に立方晶となる。
一方で、振動板１１の第１層１１ａは、希土類元素を約３モル％含んだグリーンシートを焼成して形成されるため、図６（ｂ）に示すように、ジルコニアの結晶構造が主に正方晶となる。
【００４５】
振動板１１を含む流路ユニットＵ０を形成した後、図５（ｃ）に示すように、振動板１１上に下電極８１、リード電極８４（図３（ａ）参照）、圧電体層８２、及び、上電極８３を形成する（Ｓ３）。電極８１，８３，８４は、スパッター法等といった気相法で形成してもよいし、スピンコート法等といった液相法で形成した塗布膜を加熱する方法等で形成してもよい。スピンコート法等といった液相法によって圧電体層を形成する場合、例えば、ＰＺＴを構成する金属の有機物を分散媒に分散した前駆体溶液の塗布工程、例えば１７０〜１８０℃程度の乾燥工程、例えば３００〜４００℃程度の脱脂工程、及び、例えば５５０〜８００℃程度の焼成工程の組合せを複数回行えばよい。不要箇所の電極や圧電体層は、パターニングにより除去してもよい。また、レジストパターンを振動板上に形成し、振動板全面上に電極や圧電体層を形成した後にレジストパターンとともに電極や圧電体層を除去してもよい。
【００４６】
その後、流路ユニットＵ０、封止プレート４０、リザーバープレート５０、及び、ノズルプレート６０を接合し、制御回路基板９１をケーブル類９２で圧電素子３に接続する。部材Ｕ０，４０，５０，６０間の接合は、プレートと略同じ孔を形成した熱圧着用接着シートを部材間に挟んだ状態で部材同士を熱圧着する方法、液状の接着剤を部材間に塗布する方法、熱圧着性（自己圧着性）を有する部材を用いて部材同士を熱圧着する方法、等が可能である。制御回路基板９１の接続は、部材Ｕ０，４０，５０，６０間の一部又は全部を接合する前に行ってもよい。
以上により、図３（ａ），（ｂ）で示したような液体吐出ヘッド１が製造される。
【００４７】
以上、説明したようにこの第１の実施形態では、振動板を異なる結晶構造の層から成る多層構造とすることで、振動板の薄膜化に伴って生じる液の染み出を抑制することができる。そのため、液体吐出ヘッドにおけるノズルの高密度化の要求に沿うことが可能となる。
また、振動板を多層化することで、振動板の内部応力の調整が可能となる。
【００４８】
そして、振動板の結晶構造及び多層化により、流路ユニットＵＯのヤング率Ｅや、ポアゾン比νの調整も可能となる。ここで、ヤング率Ｅやポアゾン比νは、振動板１１の変位し易さを示すコンプライアンスＣに影響を与える値である。そのため、求めるヤング率Ｅやポアゾン比νに応じて、本発明に示す結晶構造及び振動板の層数を組み合わせることで、コンプライアンスＣの調整が可能となる。
【００４９】
２．第２の実施形態：
図７は、第２の実施形態に係る流路ユニットＵＯを示す断面図である。この第２の実施形態においても、振動板１１の第１層１１ａと第２層１１ｂとはジルコニアの結晶構造が異なる。特に、この第２の実施形態の液体吐出ヘッド１では、第２層１１ｂのジルコニアの結晶サイズが第１層１１ａのジルコニアの結晶サイズに比べて大きい。
【００５０】
図８は、液体吐出ヘッド１の製造方法を示す工程図である。
この第２の実施形態に係る液体吐出ヘッドの製造方法では、第２層１１ｂの上方に溶液法を用いて第１層１１ａを形成する。
【００５１】
まず、ジルコニア（ＺｒＯx）に酸化イットリウム（ＹＯx）をモル比で３％、二酸化ケイ素をモル比で２％添加した粉体をバインダー等に分散したペーストをシート状に成形してグリーンシートを形成する。
そして、グリーンシートを必要に応じて加工し、積層する。そしてこれらグリーンシートを焼成することで、図８（ａ）に示す、第２層１１ｂ、スペーサー２０、接続部３０をそれぞれ形成する（第３の工程）。
なお、第２層１１ｂの製造方法としては、これ以外の製造方法を用いるものであってもよい。
【００５２】
次に、酢酸ジルコニウム（ＺｒＯ(Ｃ２Ｈ３Ｏ２)２）と酢酸イットリウム（又は、酢酸イットリウム４水和物：Ｙ(ＣＨ３ＣＯＯ)３・４Ｈ２Ｏ）を混合した前駆体溶液を作成する。次に、前駆体溶液を第２層１１ｂ上にスピンコートして均一に塗布し第１層１１ａの前駆体層を形成する（第４の工程）。ここで、塗布される前駆体溶液は、第２層１１ｂの厚みと比べて薄くなるようその量が調整される。なお、塗布量の調整は、スピンコーターの回転数をもとに調整を行う。
【００５３】
次に、図８（ｂ）に示すように、第２層１１ｂの上方に塗布された前駆体層を脱脂し、６００度から７００度付近で焼成を行い第１層１１ａを形成する（第５の工程）。
【００５４】
溶液法を用いることで、第１層１１ａの焼結温度を粉体から焼成する場合に比べて低い温度とすることができ、第１層１１ａの結晶成長を抑えることができる。また、第１層１１ａの結晶は、重ねられた膜厚に応じた結晶サイズとなる。そのため、第１層のジルコニアの結晶サイズは、第２層１１ｂと比べて小さくなる。
また、振動板１１の層数を２層以上とする場合は、上記した塗布、脱脂、焼成の工程を振動板の数に応じて繰返す。
【００５５】
以下、図８（ｃ）に示すように、第一の例と同様に、圧電体３を振動板１１に形成する。そして、流路ユニットＵ０、封止プレート４０、リザーバープレート５０、及び、ノズルプレート６０を接合し、制御回路基板９１をケーブル類９２で圧電素子３に接続する。
【００５６】
この第２の実施形態では、第１の実施形態が奏する効果に加えて、以下の効果を奏する。第２層１１ｂ以上を溶液法により成膜するため、振動板１１上面の平坦化が促進される。上記のように振動板１１の上方には圧電体３が形成されるが、振動板１１の上面が平坦化されていることで、圧電体３の形成工程を有効に進めることができる。
【００５７】
３．第３の実施形態：
この第３の実施形態では、上記した第２の実施形態において、振動板１１の第１層１１ａの製造をスパッター法により行う構成が異なる。なお、この第３の実施形態で示す製造方法で製造される、流路ユニットＵＯは、図４（ｂ）に示すように、振動板１１における第１層１１ａの結晶サイズが、第２層１１ｂの結晶サイズと比べて大きくなる。その結果、振動板１１が圧力室２１側に撓むこととなり圧縮応力を付与することができる。
【００５８】
まず、第２層１１ｂ、スペーサー２０、接続部３０をそれぞれ形成する。なお、各部の製造方法は、第２に実施形態で示す内容を流用して用いることができる。
【００５９】
次に、第２層１１ｂ上に、スパッター法により、ジルコニウムの第１層１１ａの前駆体を形成する。前駆体を形成する材料としてジルコニウム以外にも、チタン（Ｔｉ）、ハフニウム（Ｈｆ）が含まれるものであってもよい。これらを用いることで、第２層１１ｂの成分と同属の成分が含まれることとなり、第１層１１ａと第２層１１ｂとの結合をより強固にすることが可能となる。
次に、前駆体を酸素雰囲気中で６００度から７００度付近で加熱し、第１層１１ａを結晶成長させる。
【００６０】
スパッター法により第１層１１ａを形成することで、緻密な膜を得ることができる。その結果、第２層１１ｂに対する被覆効果を高めることができる。
また、６００度から７００度付近で熱酸化して、第１層１１ａを結晶成長させることで、他の実施形態同様、第１層１１ａと第２層１１ｂとの密度が異なり、振動板１１の内部応力の調整を行うことができる。
【００６１】
以下、第一の例と同様に、圧電体３を振動板１１に形成する。そして、流路ユニットＵ０、封止プレート４０、リザーバープレート５０、及び、ノズルプレート６０を接合し、制御回路基板９１をケーブル類９２で圧電素子３に接続する。
【００６２】
この第３の実施形態においても、第１の実施形態と同様の効果を奏する。
また、第２の実施形態同様、振動板１１の表面の平坦化を向上させることができる。
【００６３】
４．その他の実施形態：
図９は、液体吐出ヘッド１を記録ヘッドとして有するインクジェット式の記録装置である液体吐出装置２００の外観を示している。液体吐出ヘッド１を記録ヘッドユニット２１１，２１２に組み込むと、液体吐出装置２００を製造することができる。図９に示す液体吐出装置２００は、記録ヘッドユニット２１１，２１２のそれぞれに、液体吐出ヘッド１が設けられ、外部インク供給手段であるインクカートリッジ２２１，２２２が着脱可能に設けられている。記録ヘッドユニット２１１，２１２を搭載したキャリッジ２０３は、装置本体２０４に取り付けられたキャリッジ軸２０５に沿って往復移動可能に設けられている。駆動モーター２０６の駆動力が図示しない複数の歯車及びタイミングベルト２０７を介してキャリッジ２０３に伝達されると、キャリッジ２０３がキャリッジ軸２０５に沿って移動する。図示しない給紙ローラー等により給紙される記録シート２９０は、プラテン２０８上に搬送され、インクカートリッジ２２１，２２２から供給され液体吐出ヘッド１から噴射されるインク滴により印刷がなされる。
【００６４】
本発明は、種々の変形例が考えられる。
第１の実施形態において、第１層１１ａと第２層１１ｂのグリーンシートの粉体の粒径をそれぞれ異ならせる構成としてもよい。
また、上述した第２及び第３の実施形態において、振動板の第２層をＣＶＤ法、レーザーアブレーション法により形成するものであってもよい。
【００６５】
例えば、スペーサー部にもスペーサー部に行う微細加工の程度に応じて希土類元素や、第２族元素等を混ぜ、立方晶である安定化ジルコニアを混ぜることで、スペーサー部の安定性を高めても良い。
【００６６】
液体吐出装置は、印刷中に液体吐出ヘッドが移動しないように固定されて、記録シートを移動させるだけで印刷を行ういわゆるラインヘッド型のプリンターでもよい。
液体吐出ヘッドから吐出される液体は、液体吐出ヘッドから吐出可能な材料であればよく、染料等が溶媒に溶解した溶液、顔料や金属粒子といった固形粒子が分散媒に分散したゾル、等の流体が含まれる。このような流体には、インク、液晶、等が含まれる。液体吐出ヘッドは、プリンターといった画像記録装置の他、液晶ディスプレー等のカラーフィルタの製造装置、有機ＥＬディスプレーやＦＥＤ（電解放出ディスプレー）等の電極の製造装置、バイオチップ製造装置、等に搭載可能である。
圧力室に圧力を与えるための圧電素子は、薄膜型に限定されず、圧電材料と電極材料とを交互に積層させた積層型、縦振動させて各圧力室に圧力変化を与える縦振動型、等でもよい。また、圧電アクチュエーターは、発熱素子の発熱で生じる気泡によってノズルから液滴を噴射させるアクチュエーター、振動板と電極との間に発生させた静電気によって振動板を変形させてノズルから液滴を噴射させるいわゆる静電式アクチュエーター、等でもよい。更には、そのほかの様々な流路ユニットに適用することができる。
【００６７】
振動板は、液体流路を形成するスペーサー部や接続部とは別に焼成されて形成されてからスペーサー部に接合されてもよい。スペーサー部や接続部は、金属、合成樹脂、等、セラミック製でなくてもよい。また、振動板がセラミック製でなくても、本発明を適用可能である。
【００６８】
また、上述した実施形態及び変形例の中で開示した各構成を相互に置換したり組み合わせを変更したりした構成、公知技術並びに上述した実施形態及び変形例の中で開示した各構成を相互に置換したり組み合わせを変更したりした構成、等も実施可能である。本発明は、これらの構成等も含まれる。
【符号の説明】
【００６９】
１…液体吐出ヘッド、３…圧電素子、１０…振動板部、１１…振動板、１１ａ…第１の層、１１ｂ…第２の層、２０…スペーサー部、２１…圧力室、３０…接続部、３１…供給孔、３２…ノズル連通孔、４０…封止プレート、５０…リザーバープレート、５１…リザーバー、６０…ノズルプレート、６２…ノズル、１００…前駆体、１１０…振動板前駆体、１２０…スペーサー部前駆体、１３０…接続部前駆体、２００…液体吐出装置、Ｕ０…流路ユニット。
【図１】
2014198406.tif 000003
【図２】
2014198406.tif 000004
【図３】
2014198406.tif 000005
【図４】
2014198406.tif 000006
【図５】
2014198406.tif 000007
【図６】
2014198406.tif 000008
【図７】
2014198406.tif 000009
【図８】
2014198406.tif 000010
【図９】
2014198406.tif 000011